(57)【特許請求の範囲】
【請求項１】
支持体及び該支持体上に形成された感光層を有する電子写真感光体において、
該感光層が、下記式（１）で示される化合物及び下記式（２）で示されるリン化合物を含有することを特徴とする電子写真感光体。
【外１】
0003768701.tif 000071
（式（１）中、Ｒ１はアルキル基を示し、Ｒ２、Ｒ３、Ｒ４及びＲ５は同一または異なって、水素原子、アルキル基またはアルケニル基を示す。）
【外２】
0003768701.tif 000072
（式（２）中、Ｘ３及びＸ４は同一または異なって、アルキル基またはアルケニル基を示す。）
【請求項２】
前記式（１）で示される化合物が、下記構造を有する化合物である請求項１に記載の電子写真感光体。
【外３】
0003768701.tif 000073
【請求項３】
前記式（２）で示されるリン化合物が、下記構造を有する化合物である請求項１または２に記載の電子写真感光体。
【外４】
0003768701.tif 000074
【請求項４】
前記感光層が、電荷輸送材料として、下記式（３）で示されるスチリル化合物、下記式（４）で示されるトリアリールアミン化合物及び下記式（５）で示されるヒドラゾン化合物からなる群より選択される少なくとも１つの化合物を含有する請求項１乃至３のいずれかに記載の電子写真感光体。
【外５】
0003768701.tif 000075
（式（３）中、Ａｒ１及びＡｒ２は芳香族炭化水素環基を示し、Ａｒ３は２価の芳香族炭化水素環基または２価の複素環基を示し、Ｒ６はアルキル基または芳香族炭化水素環基を示し、Ｒ７は水素原子、アルキル基または芳香族炭化水素環基を示し、ｎは１または２であり、ｎ＝１のときＲ６とＲ７は結合して環を形成してもよい。）
【外６】
0003768701.tif 000076
（式（４）中、Ａｒ４、Ａｒ５及びＡｒ６はそれぞれ芳香族炭化水素環基または複素環基を示す。）
【外７】
0003768701.tif 000077
（式（５）中、Ｒ８は水素原子またはアルキル基を示し、Ｒ９及びＲ１０はアルキル基または芳香族炭化水素環基を示し、ｍは１または２であり、Ａは芳香族炭化水素環基、複素環基または−ＣＨ＝Ｃ（Ｒ１１）Ｒ１２（Ｒ１１及びＲ１２は水素原子、芳香族炭化水素環基または複素環基を示すが、Ｒ１１とＲ１２が同時に水素原子であることはない。）を示す。）
【請求項５】
請求項１乃至４のいずれかに記載の電子写真感光体と、帯電手段、現像手段及びクリーニング手段からなる群より選択される少なくとも１つの手段とを一体に支持し、電子写真装置本体に着脱自在であることを特徴とするプロセスカートリッジ。
【請求項６】
請求項１乃至４のいずれかに記載の電子写真感光体、帯電手段、露光手段、現像手段及び転写手段を有することを特徴とする電子写真装置。
【発明の詳細な説明】
【０００１】
【発明の属する技術分野】
本発明は電子写真感光体、及び該電子写真感光体を有するプロセスカートリッジ及び電子写真装置に関する。
【０００２】
【従来の技術】
電子写真法は、米国特許第２，２９７，６９１号明細書、特公昭４２−２３９１０号公報、特公昭４３−２４７４８号公報等に多数記載されているが、一般的には、光導電性物質を利用し、種々の手段により感光体上に電気的潜像を形成し、次いで、この潜像を現像剤（以下トナーと称する）を用いて現像し、必要に応じて紙等の転写材にトナー画像として転写した後、加熱ローラー等により定着して複写物を得る方法である。
【０００３】
この電子写真プロセス中の電気的潜像を形成する工程は、更に詳細には、ａ−Ｓｅ、ａ−Ｓｉ及び有機光導電体等により構成された感光体を、コロナ帯電や導電性ローラーを用いた接触帯電により一様に帯電させた後、被複写物の光学像、レーザー光によるドットパターン等を露光して静電潜像を得るというものである。この帯電工程ではオゾン、ＮＯＸ等の活性物質が発生することが知られている。また、紙等の転写材にもイオン等の活性物質が含有される場合がある。
【０００４】
しかしながら、上記の工程で発生したオゾンやＮＯＸ、転写材に含まれる活性物質等は、感光体に作用して電位変動や残留電位の増大をきたし、また画像ボケや画像流れ等電子写真特性あるいは画像に悪影響を与え、感光体の耐久性を低下させる要因となっている。特に、有機系感光体はオゾンやＮＯＸに対する抵抗性が低い上、オゾン発生量が多い負帯電で使用される場合が多く、オゾンやＮＯＸの発生は重大な問題となっている。また、更に、転写材に含まれる活性物質が複合要因となり現像を悪化させる場合がある。
【０００５】
このような問題を解決するために、（１）機械本体にファンを設け、弊害となる物質を排気する、（２）感光体表面の劣化した部分が常に除去されるプロセスを導入する、（３）上記のような活性物質に強い有機光導電材料を選択する、（４）感光体中に酸化防止剤あるいは劣化防止剤を添加する、といった方法が提案されている。
【０００６】
【発明が解決しようとする課題】
しかしながら、上記（１）は排気の効率、（２）は感光体の機械的耐久性、（３）及び（４）は活性物質に対する耐性と感光体特性の両立が難しいという問題を有している。
【０００７】
本発明の目的は、上記の問題点を解決し、種々の活性物質に起因する電子写真感光体の劣化を防止すると共に、電子写真特性に弊害を生じない電子写真感光体を提供することにある。
【０００８】
また、本発明の目的は、繰り返し使用に対しても、常に画像ボケや画像流れ等のない高品位の画像を維持でき、電位安定性の高い電子写真感光体を提供することにある。
【０００９】
また、本発明の目的は、上記電子写真感光体を用いたプロセスカートリッジ及び電子写真装置を提供することにある。
【００１０】
【課題を解決するための手段】
即ち、本発明は、支持体及び該支持体上に形成された感光層を有する電子写真感光体において、
該感光層が、下記式（１）で示される化合物及び下記式（２）で示されるリン化合物を含有することを特徴とする電子写真感光体である。
【外８】
0003768701.tif 000002
（式（１）中、Ｒ１はアルキル基を示し、Ｒ２、Ｒ３、Ｒ４及びＲ５は同一または異なって、水素原子、アルキル基またはアルケニル基を示す。）
【外９】
0003768701.tif 000003
（式（２）中、Ｘ３及びＸ４は同一または異なって、アルキル基またはアルケニル基を示す。）
【００１１】
また、本発明は、上記電子写真感光体を有する電子写真装置及びプロセスカートリッジである。
【００１２】
【発明の実施の形態】
式（１）中、Ｒ１のアルキル基としては、メチル基、エチル基及びプロピル基等が挙げられ、炭素数が１〜１０、特には１〜５であることが好ましい。
【００１３】
Ｒ２乃至Ｒ５のアルキル基としては、メチル基、エチル基及びプロピル基等が挙げられ、炭素数が１〜１０、特には２〜８であることが好ましい。Ｒ２乃至Ｒ５のアルケニル基としては、ビニル基、アリル基及びプロペニル基等が挙げられ、炭素数が２〜１０、特には２〜６であることが好ましい。
【００１４】
これらの基は置換基を有していてもよく、置換基としては、メチル基、エチル基及びプロピル基等のアルキル基、メトキシ基、エトキシ基及びプロポキシ基等のアルコキシ基、フェニル基及びナフチル基等のアリール基、フッ素原子、塩素原子及び臭素原子等のハロゲン原子等が挙げられる。
【００１５】
式（２）中、アルキル基としては、メチル基、エチル基及びプロピル基等が挙げられ、炭素数が１〜１０、特には１〜５であることが好ましい。アルケニル基としてはビニル基、アリル基及びプロペニル基等が挙げられ、炭素数が２〜１０、特には２〜５であることが好ましい。
【００１６】
これらの基は置換基を有していてもよく、置換基としては、メチル基、エチル基及びプロピル基等のアルキル基、メトキシ基、エトキシ基及びプロポキシ基等のアルコキシ基、フェニル基及びナフチル基等のアリール基、フッ素原子、塩素原子及び臭素原子等のハロゲン原子等が挙げられる。
【００１７】
以下に式（１）で示される化合物の好ましい例を挙げる。
【００１８】
【外１０】
0003768701.tif 000004
【００１９】
【外１１】
0003768701.tif 000005
【００２０】
これらの中では、化合物例（１）−２が特に好ましい。
【００２１】
式（１）で示される化合物の添加量は、添加される感光層の全重量に対して０．２〜２０重量％であることが好ましく、特には０．３〜１７重量％の範囲であることが好ましい。添加量が０．２％未満では十分な効果が得られにくく、２０％を超えると感度低下、残留電位上昇等の弊害を生じ易い。
【００２２】
以下に式（２）で示されるリン化合物の好ましい例を挙げる。
【００２３】
【外１２】
0003768701.tif 000006
【００２４】
これらの中では、リン化合物例（２）−４が特に好ましい。
【００２５】
式（１）で示される化合物及び式（２）で示されるリン化合物の総添加量は、添加される感光層の全重量に対して０．２〜２０％であることが好ましく、特には０．５〜１７％の範囲であることが好ましい。混合比率は重量比で、式（１）：式（２）が０．１：１〜１：０．１であることが好ましく、特には０．３：１〜１：０．３であることが好ましい。総添加量が０．２％未満では十分な効果が得られにくく、２０％を超えると感度低下、残留電位上昇等の弊害を生じ易い。
【００２６】
本発明における感光層は、電荷発生材料と電荷輸送材料とを同一の層に含有する単層型、あるいは電荷発生材料を含む電荷発生層と電荷輸送材料を含む電荷輸送層を有する積層型の形態を採る。
【００２７】
本発明において用いられる電荷発生材料としては、ピリリウム系染料、チオピリリウム系染料、フタロシアニン系顔料、アントアントロン系顔料、ジベンズピレンキノン系顔料、ピラトロン系顔料、アゾ系顔料、インジゴ系顔料、キナクリドン系顔料及びキノシアニン系顔料等が挙げられる。
【００２８】
本発明において用いられる電荷輸送材料としては、ヒトラゾン系化合物、ピラゾリン系化合物、スチリル系化合物、オキサゾール系化合物、チアゾール系化合物、トリアリールアミン系化合物、トリアリールメタン系化合物及びポリアリールアルカン系化合物等が挙げられる。
【００２９】
本発明においては、式（１）で示される化合物、更には式（２）で示されるリン化合物とのマッチングという点で、電荷輸送材料が下記式（３）で示されるスチリル化合物、下記式（４）で示されるトリアリールアミン化合物及び下記式（５）で示されるヒドラゾン化合物であることが好ましい。
【００３０】
【外１３】
0003768701.tif 000007
（式（３）中、Ａｒ１及びＡｒ２は芳香族炭化水素環基を示し、Ａｒ３は２価の芳香族炭化水素環基または２価の複素環基を示し、Ｒ６はアルキル基または芳香族炭化水素環基を示し、Ｒ７は水素原子、アルキル基または芳香族炭化水素環基を示し、ｎは１または２であり、ｎ＝１のときＲ６とＲ７は結合して環を形成してもよい。）
【００３１】
【外１４】
0003768701.tif 000008
（式（４）中、Ａｒ４、Ａｒ５及びＡｒ６はそれぞれ芳香族炭化水素環基または複素環基を示す。）
【００３２】
【外１５】
0003768701.tif 000009
（式中、Ｒ８は水素原子またはアルキル基を示し、Ｒ９及びＲ１０はアルキル基または芳香族炭化水素環基を示し、ｍは１または２であり、Ａは芳香族炭化水素環基、複素環基または−ＣＨ＝Ｃ（Ｒ１１）Ｒ１２（Ｒ１１及びＲ１２は水素原子、芳香族炭化水素環基または複素環基を示すが、Ｒ１１とＲ１２が同時に水素原子であることはない。）を示す。）
Ａｒ１及びＡｒ２はフェニル、ナフチル及びアンスリル等の芳香族炭化水素環基を示す。Ａｒ３はベンゼン、ナフタレン及びアントラセン等の芳香族炭化水素環またはチオフェン及びフラン等の複素環より２個の水素原子を取った２価基を示す。Ｒ６はメチル、エチル、プロピル及びブチル等のアルキル基またはフェニル及びナフチル等の芳香族炭化水素環基を示す。Ｒ７はメチル、エチル、プロピル及びブチル等のアルキル基、フェニル及びナフチル等の芳香族炭化水素環基または水素原子を示す。またｎは１または２を示す。
【００３３】
Ａｒ１、Ａｒ２、Ａｒ３、Ｒ６及びＲ７はいずれも置換基を有してもよく、置換基としては、メチル、エチル、プロピル及びブチル等のアルキル基、メトキシ、エトキシ及びプロポキシ等のアルコキシ基、フェノキシ及びナフトキシ等のアリールオキシ基、フッ素原子、塩素原子及び臭素原子等のハロゲン原子、ジメチルアミノ、ジエチルアミノ及びジフェニルアミノ等のジ置換アミノ基等が挙げられる。また、ｎ＝１の場合、Ｒ６とＲ７は直接または炭素原子、硫黄原子及び酸素原子等を介して結合することにより環を形成してもよい。
【００３４】
Ａｒ４、Ａｒ５及びＡｒ６はフェニル、ナフチル、アンスリル、ピレニル、フルオレニル、フェナンスリル、９，１０−２ジヒドロフェナンスリル及びフルオレノニル等の芳香族炭化水素環基、またはピリジル、キノリル、ジベンゾチエニル、ジベンゾフリル、Ｎ−メチルカルバゾル、Ｎ−エチルカルバゾル及びＮ−トリルカルバゾル等の複素環基を示す。
【００３５】
Ａｒ４、Ａｒ５及びＡｒ６はいずれも置換基を有してもよく、置換基としては、メチル、エチル、プロピル及びブチル等のアルキル基、ベンジル、フェネチル及びナフチルメチル等のアラルキル基、メトキシ、エトキシ及びプロポキシ等のアルコキシ基、フェノキシ及びナフトキシ等のアリールオキシ基、フッ素原子、塩素原子、臭素原子及びヨウ素原子のハロゲン原子、フェニル及びビフェニル等の芳香族炭化水素環基、ジフェニルアミノ及びジトリルアミノ等のジアリールアミノ基、ジメチルアミノ及びジエチルアミノ等のジアルキルアミノ基、ベンジルメチルアミノ、及びベンジルエチルアミノ等のアラルキルアラルキルアミノ基、ニトロ基及びヒドロキシ基等が挙げられる。
【００３６】
Ｒ８はメチル、エチル及びプロピル等のアルキル基または水素原子を示す。Ｒ９及びＲ１０はメチル、エチル及びプロピル等のアルキル基、ベンジル及びフェネチル等のアラルキル基またはフェニル、ナフチル及びアンスリル等の芳香族炭化水素環基を示す。なお、Ｒ９とＲ１０は結合して環を形成してもよい。ｎは１または２を示す。また、Ｒ８、Ｒ９及びＲ１０はいずれも置換基を有してもよく、置換基としてはメチル及びエチル等のアルキル基、メトキシ及びエトキシ等のアルコキシ基またはフッ素原子、塩素原子及び臭素原子等のハロゲン原子が挙げられる。
【００３７】
Ａはフェニル、ナフチル、アンスリル及びピレニル等の芳香族炭化水素環基、チエニル、フリル、Ｎ−メチルカルバゾール及びＮ−エチルカルバゾール等の複素環基または−ＣＨ＝Ｃ（Ｒ１１）Ｒ１２（ここでＲ１１及びＲ１２は水素原子、上述のような芳香族炭化水素環基または上述のような複素環基を示すが、Ｒ１１とＲ１２が同時に水素原子であることはない。）を示す。また、これらの芳香族炭化水素環基及び複素環基は置換基を有してもよく、置換基としては、メチル及びエチル等のアルキル基、メトキシ及びエトキシ等のアルコキシ基、フッ素原子、塩素原子及び臭素原子等のハロゲン原子、ジメチルアミノ及びジエチルアミノ等のジアルキルアミノ基、ジベンジルアミノ及びジフェネチルアミノ等のジアラルキルアミノ基またはジフェニルアミノ等のジアリールアミノ基等が挙げられる。
【００３８】
以下に、式（３）で示されるスチル化合物、式（４）で示されるトリアリールアミン化合物及び式（５）で示されるヒドラゾン化合物の好ましい例を挙げる。
【００３９】
【外１６】
0003768701.tif 000010
【００４０】
【外１７】
0003768701.tif 000011
【００４１】
【外１８】
0003768701.tif 000012
【００４２】
【外１９】
0003768701.tif 000013
【００４３】
【外２０】
0003768701.tif 000014
【００４４】
【外２１】
0003768701.tif 000015
【００４５】
【外２２】
0003768701.tif 000016
【００４６】
【外２３】
0003768701.tif 000017
【００４７】
【外２４】
0003768701.tif 000018
【００４８】
【外２５】
0003768701.tif 000019
【００４９】
【外２６】
0003768701.tif 000020
【００５０】
【外２７】
0003768701.tif 000021
【００５１】
【外２８】
0003768701.tif 000022
【００５２】
【外２９】
0003768701.tif 000023
【００５３】
【外３０】
0003768701.tif 000024
【００５４】
【外３１】
0003768701.tif 000025
【００５５】
【外３２】
0003768701.tif 000026
【００５６】
単層型の場合、上記の電荷発生材料と電荷輸送材料を適当な結着樹脂に分散及び溶解した溶液を塗布し、乾燥することによって感光層を形成することができる。
【００５７】
積層型は、電荷発生層、電荷輸送層の順に形成する、あるいは電荷輸送層、電荷発生層の順に形成するものに分けられる。
【００５８】
前者の場合には電荷発生層の形成方法として、前記電荷発生材料を結着樹脂及び溶剤中に溶解または、ホモジナイザー、超音波、ボールミル、振動ボールミル、サンドミル、アトライター及びロールミル等の方法で分散した溶液を塗布し、乾燥する方法や、蒸着、スパッタリング等の方法がある。その膜厚は５μｍ以下であることが好ましく、特には０．０１〜２μｍの範囲が好ましい。なお、この場合にはセレン、アモルファスシリコン等の無機光導電体を用いることもできる。
【００５９】
電荷輸送層は前記電荷輸送材料を適当な結着樹脂中に溶解した溶液を塗布し、乾燥することによって電荷発生層上に形成する。その膜厚は５〜４０μｍの範囲が好ましく、特には８〜３０μｍの範囲が好ましい。
【００６０】
本発明における式（１）で示される化合物及び式（２）で示される化合物は、この場合電荷輸送層に含有させるのが好ましい。
【００６１】
一方、電荷輸送層上に電荷発生層を積層する型では、いずれの層も前記有機光導電体を結着樹脂と共に塗布することにより層を形成することができる。このとき電荷発生層中にも電荷輸送材料を含有させることが好ましい。
【００６２】
本発明における式（１）で示される化合物及び（２）で示される化合物は、この場合電荷発生層もしくは電荷発生層と電荷輸送層の両方に含有させるのが好ましい。
【００６３】
また、本発明においては、感光層中にフッ素原子含有樹脂粒子を含有させてもよい。用いることのできるフッ素原子含有樹脂粒子としては四フッ化エチレン樹脂、三フッ化塩化エチレン樹脂、六フッ化エチレンプロピレン樹脂、フッ化ビニル樹脂、フッ化ビニリデン樹脂、二フッ化二塩化エチレン樹脂及びこれ等の共重合体の中から１種あるいは２種以上を適宜選択することが好ましいが、特に四フッ化エチレン樹脂、フッ化ビニリデン樹脂が好ましい。樹脂粒子の分子量や粒子の粒径は適宜選択することができ、特に制限されるものではない。
【００６４】
更に本発明においては、保護層として樹脂層や、導電性粒子や電荷輸送物質を含有する樹脂層等を感光層上に設けることもできる。この場合には、本発明における式（１）で示される化合物及び式（２）で示されるリン化合物は、保護層もしくは保護層と感光層の両方に含有させることが好ましい。なお、本発明においては、保護層も感光層の一種であると定義する。
【００６５】
本発明に用いられる支持体は、導電性を有していればいずれのものでもよく、例えば（１）アルミニウム、アルミニウム合金、ステンレス及び銅等の金属や合金、（２）ガラス、樹脂及び紙等の非導電性支持体や前記（１）の導電性支持体上にアルミニウム、アルミニウム合金、パラジウム、ロジウム、金及び白金等の金属や合金を蒸着もしくはラミネートすることにより薄膜を形成したもの、（３）ガラス、樹脂及び紙等の非導電性支持体や前記（１）または（２）の導電性支持体上に導電性高分子、酸化スズ及び酸化インジウム等の導電性物質を蒸着することにより形成したもの、あるいはこれ等の導電性物質を適当な結着樹脂に分散した溶液を塗布乾燥することにより形成したもの等が挙げられる。
【００６６】
支持体の形状としては、ドラム状、シート状及びベルト状等が挙げられるが、適用される電子写真装置に適した形状とすることが好ましい。
【００６７】
本発明においては、支持体と感光層の間にバリヤー機能と接着機能を有する下引き層を設けることができる。下引き層はカゼイン、ポリビニルアルコール、ニトロセルロース、ポリアミド（ナイロン６、ナイロン６６、ナイロン６１０、共重合ナイロン、アルコキシメチル化ナイロン等）、ポリウレタン及び酸化アルミニウム等によって形成できる。下引き層の膜厚は５μｍ以下であることが好ましく、特には０．１〜３μｍであることが好ましい。
【００６８】
上述した各種層を塗布により形成する際の塗布方法としては、浸漬コーティング法、スプレーコーティング法、スピンナーコーティング法、ローラーコーティング法、マイヤーバーコーティング法及びブレードコーティング法等を挙げることができる。
【００６９】
本発明の電子写真感光体は、電子写真複写機に利用するのみならず、レーザープリンター、ＣＲＴプリンター、ＬＥＤプリンター、ファクシミリ及び電子写真式製版システム等の電子写真応用分野にも広く用いることができる。
【００７０】
次に、本発明のプロセスカートリッジ並びに電子写真装置について説明する。図１に本発明の電子写真感光体を有するプロセスカートリッジを有する電子写真装置の概略構成を示す。図において、１はドラム状の本発明の電子写真感光体であり、軸２を中心に矢印方向に所定の周速度で回転駆動される。感光体１は回転過程において、一次帯電手段３によりその周面に正または負の所定電位の均一帯電を受け、次いで、スリット露光やレーザービーム走査露光等の露光手段（不図示）からの露光光４を受け、静電潜像を形成する。
【００７１】
形成された静電潜像は、次いで現像手段５によってトナー現像（可視像化）され、現像される。更に感光体１上に形成されたトナー像は不図示の給紙部を通して感光体１と転写手段６の間に供給された紙等の転写材７上に転写手段６によって転写される。トナー像が形成された転写材は搬送部（不図示）によって像定着手段８に送られてトナー像が定着される。
【００７２】
一方、転写材に転写されずに感光体１上に残った残トナーは、クリーニング手段９によって回収される。なお、感光体内部に残留電荷が残るような場合には、前露光手段（不図示）によって感光体１に前露光光１０を当て除電したほうがよい。一方、この電子写真装置において、画像露光光４の光源はハロゲン光、蛍光灯レーザー光、ＬＥＤ光等を用いることができる。また必要に応じて他の補助プロセスを加えてもよい。
【００７３】
本発明においては、上述の電子写真感光体１、一次帯電手段３、現像手段５及びクリーニング手段９等の構成要素のうち、複数のものをプロセスカートリッジとして一体に結合して構成し、このプロセスカートリッジを複写機やレーザービームプリンター等の電子写真装置本体に対して着脱自在に構成してもよい。
【００７４】
例えば一次帯電手段３、現像手段５及びクリーニング手段９の少なくとも１つを感光体と共に一体に支持してカートリッジ化し、装置本体のレール１２等の案内手段を用いて装置本体に着脱自在なプロセスカートリッジ１１とすることができる。
【００７５】
【実施例】
実施例１
２４φ、２５７ｍｍのアルミニウムシリンダーを支持体とし、導電性顔料として酸化スズコート処理酸化チタンを１０部（重量部、以下同）、抵抗調節用顔料として酸化チタンを１０部、結着樹脂としてフェノール樹脂を１０部、レベリング剤としてシリコーンオイルを０．００１部、溶剤としてメタノール／メチルセロソルブ＝１／１を２０部を用いて調製された溶液を支持体上に浸漬コーティング法で塗布し、１４０℃、３０分間熱硬化して厚さ１５μｍの導電層を形成した。
【００７６】
次に前記導電層の上に、Ｎ−メトキシメチル化ナイロン３部及び共重合ナイロン３部を、メタノール６５部及びｎ−ブタノール３０部の混合溶媒に溶解した溶液を浸漬コーティング法で塗布して厚さ０．５μｍの中間層を形成した。
【００７７】
次に、電荷発生材料としてＣｕＫα特性Ｘ線回折における回折角２θ±０．２°の９．０°、１４．２°、２３．９°及び２７．１°に強いピークを有するオキシチタニウムフタロシアニン４部と下記式のアゾ顔料１部
【００７８】
【外３３】
0003768701.tif 000027
をポリビニルブチラール（商品名エスレックＢＭ−２、積水化学（株）製）３部及びシクロヘキサノン８０部をφ１ｍｍのガラスビーズを用いたサンドミル装置で４時間分散した後、メチルエチルケトン１１５部を加えて電荷発生層用塗布液を調整した。塗布液を前記中間層上に浸漬コーティング法で塗布し、厚さ０．３μｍの電荷発生層を形成した。
【００７９】
次に、下記式のアミン化合物を７部、
【００８０】
【外３４】
0003768701.tif 000028
下記式のアミン化合物を３部、
【００８１】
【外３５】
0003768701.tif 000029
下記式の化合物（商品名ＳｕｍｉｌｉｚｅｒＧＳ、住友化学（株）製、前記化合物例（１）−２）０．５部
【００８２】
【外３６】
0003768701.tif 000030
及び下記式のリン化合物（商品名ＩＲＧＡＦＯＳ−１６８、日本チバガイギー社製、前記リン化合物例（２）−４）０．５部
【００８３】
【外３７】
0003768701.tif 000031
とポリカーボネート樹脂（商品名パンライトＬ−１２５０、帝人化成（株）製）１０部を、モノクロルベンゼン５０部及びジクロルメタン１０部の混合溶媒に溶解した。この塗料を前記電荷発生層上に浸漬コーティング法で塗布し、１１０℃、１時間乾燥して厚さ２０μｍの電荷輸送層を形成し、電子写真感光体を作成した。
【００８４】
作成した電子写真感光体を用いて耐久試験を行った。評価に用いた装置はヒューレットパッカード社製レーザービームプリンター、レーザージェット５Ｐを改造して使用した。改造は排気ファンを取り除き、また主な風路を塞いだ。耐久試験は３２．５℃、８５％ＲＨ下で、連続５０００枚行い、終了直後の画像を目視で評価し、また、初期と耐久後での明部電位の変動を評価した。変動の値が正のときは明部電位の絶対値が増加したことを、負は減少したことを示す。
【００８５】
また、画像評価は画像流れの発生の有無、発生した場合にはその程度を３段階で評価した。結果を表１に示す。
【００８６】
実施例２
電荷輸送材料を下記式のスチリル化合物１０部
【００８７】
【外３８】
0003768701.tif 000032
に代えた他は、実施例１と同様にして電子写真感光体を作成し、評価を行った。結果を表１に示す。
【００８８】
実施例３
電荷発生材料を下記式のアゾ顔料
【００８９】
【外３９】
0003768701.tif 000033
に代え、また、樹脂をポリビニルブチラール（商品名エスレックＢＬ−Ｓ、積水化学（株）製）に代えた他は、実施例１と同様にして電子写真感光体を作成し、評価を行った。結果を表１に示す。
【００９０】
実施例４
電荷発生材料を下記式のアゾ顔料
【００９１】
【外４０】
0003768701.tif 000034
に代え、電荷輸送材料を下記式のヒドラゾン化合物
【００９２】
【外４１】
0003768701.tif 000035
に代えた他は、実施例１と同様にして電子写真感光体を作成し、評価を行った。結果を表１に示す。
【００９３】
実施例５
電荷発生材料をε型銅フタロシアニンに代えた他は、実施例１と同様にして電子写真感光体を作成し、評価を行った。結果を表１に示す。
【００９４】
実施例６
前記化合物例（１）−２を０．３部、前記リン化合物例（２）−４を０．７部用いた他は、実施例１と同様にして電子写真感光体を作成し、評価を行った。結果を表１に示す。
【００９５】
実施例７
前記化合物例（１）−２を０．７部と前記リン化合物例（２）−４を０．３部用いた他は、実施例１と同様にして電子写真感光体を作成し、評価を行った。結果を表１に示す。
【００９６】
比較例１
前記化合物例（１）−２を下記式の化合物
【００９７】
【外４２】
0003768701.tif 000036
に代えた他は、実施例１と同様にして電子写真感光体を作成し、評価を行った。結果を表１に示す。
【００９８】
比較例２
前記化合物例（１）−２を下記式の化合物
【００９９】
【外４３】
0003768701.tif 000037
に代えた他は、実施例１と同様にして電子写真感光体を作成し、評価を行った。結果を表１に示す。
【０１００】
比較例３
前記化合物例（１）−２を用いなかった他は、実施例１と同様にして電子写真感光体を作成し、評価を行った。結果を表１に示す。
【０１０１】
【表１】
0003768701.tif 000038
【０１０２】
実施例８
３０φ、３４６ｍｍのアルミニウムシリンダーを支持体とし、実施例１と同様の方法で支持体上に厚さ１μｍの中間層を形成した。
【０１０３】
次に、電荷発生材料として下記式のアゾ顔料１０部
【０１０４】
【外４４】
0003768701.tif 000039
とポリビニルブチラール（商品名エスレックＢＬ−Ｓ、積水化学（株）製）６部及びシクロヘキサノン５０部をφ１ｍｍのガラスビーズを用いたサンドミル装置で４時間分散した後、テトラヒドロフラン５０部を加えて電荷発生層用塗布液を調製した。塗布液を前記中間層上に浸漬コーティング法で塗布し、厚さ０．２μｍの電荷発生層を形成した。
【０１０５】
次に、実施例１と同様にして２５μｍの電荷輸送層を形成し、電子写真感光体を作成した。
【０１０６】
作成した電子写真感光体を用いて画像評価を行った。評価に用いた装置はキヤノン（株）製電子写真複写機ＮＰ−２０２０を使用した。この際排気システムを全く作動させず、３２．５℃、８５％ＲＨ下で、連続２００００枚の耐久試験を行い、終了直後の画像及び明部電位の変動を実施例１と同様にして評価した。結果を表２に示す。
【０１０７】
実施例９
電荷発生材料を下記式のアゾ顔料
【０１０８】
【外４５】
0003768701.tif 000040
に代えた他は、実施例８と同様にして電子写真感光体を作成し、評価を行った。結果を表２に示す。
【０１０９】
実施例１０
電荷発生材料を下記式のアゾ顔料
【０１１０】
【外４６】
0003768701.tif 000041
に代えた他は、実施例８と同様にして電子写真感光体を作成し、評価を行った。結果を表２に示す。
【０１１１】
実施例１１
前記化合物例（１）−２を０．３部と前記リン化合物例（２）−４を０．７部用いた他は、実施例８と同様にして電子写真感光体を作成し、評価を行った。結果を表２に示す。
【０１１２】
実施例１２
前記化合物例（１）−２を０．７部と前記リン化合物例（２）−４を０．３部用いた他は、実施例８と同様にして電子写真感光体を作成し、評価を行った。結果を表２に示す。
【０１１３】
比較例４
前記化合物例（１）−２を下記式の化合物
【０１１４】
【外４７】
0003768701.tif 000042
に代えた他は、実施例８と同様にして電子写真感光体を作成し、評価を行った。結果を表２に示す。
【０１１５】
比較例５
前記化合物例（１）−２を下記式の化合物
【０１１６】
【外４８】
0003768701.tif 000043
に代えた他は、実施例８と同様にして電子写真感光体を作成し、評価を行った。結果を表２に示す。
【０１１７】
比較例６
前記化合物例（１）−２を用いなかった他は、実施例８と同様にして電子写真感光体を作成し、評価を行った。結果を表２に示す。
【０１１８】
【表２】
0003768701.tif 000044
【０１１９】
実施例１３
電荷発生材料として下記式のアゾ顔料５部を用いた他は、実施例１と同様にして支持体上に導電層、中間層及び電荷発生層を順次形成した。
【０１２０】
【外４９】
0003768701.tif 000045
【０１２１】
次に、電荷輸送材料として実施例１において用いた２種のアミン化合物に代えて前記例示トリアリールアミン化合物例（４）−４を１０部用いた他は、実施例１と同様にして厚さ２０μｍの電荷輸送層を形成し、電子写真感光体を作成した。
【０１２２】
作成した電子写真感光体について実施例１と同様の評価を行った。結果を表３に示す。
【０１２３】
実施例１４
トリアリールアミン化合物をトリアリールアミン化合物例（４）−７に代えた他は、実施例１３と同様にして電子写真感光体を作成し、評価を行った。結果を表３に示す。
【０１２４】
実施例１５
トリアリールアミン化合物をトリアリールアミン化合物例（４）−１２に代えた他は、実施例１３と同様にして電子写真感光体を作成し、評価を行った。結果を表３に示す。
【０１２５】
実施例１６
トリアリールアミン化合物をトリアリールアミン化合物例（４）−２２に代えた他は、実施例１３と同様にして電子写真感光体を作成し、評価を行った。結果を表３に示す。
【０１２６】
実施例１７
トリアリールアミン化合物をトリアリールアミン化合物例（４）−３０に代えた他は、実施例１３と同様にして電子写真感光体を作成し、評価を行った。結果を表３に示す。
【０１２７】
実施例１８
トリアリールアミン化合物をトリアリールアミン化合物例（４）−４８に代えた他は、実施例１３と同様にして電子写真感光体を作成し、評価を行った。結果を表３に示す。
【０１２８】
実施例１９
トリアリールアミン化合物をトリアリールアミン化合物例（４）−６３に代えた他は、実施例１３と同様にして電子写真感光体を作成し、評価を行った。結果を表３に示す。
【０１２９】
実施例２０
前記化合物例（１）−２を０．３部、前記リン化合物例（２）−４を０．７部とした他は、実施例１３と同様にして電子写真感光体を作成し、評価を行った。結果を表３に示す。
【０１３０】
実施例２１
前記化合物例（１）−２を０．７部、前記リン化合物例（２）−４を０．３部とした他は、実施例１３と同様にして電子写真感光体を作成し、評価を行った。結果を表３に示す。
【０１３１】
比較例７
前記化合物例（１）−２を下記式の化合物
【０１３２】
【外５０】
0003768701.tif 000046
に代えた他は、実施例１３と同様にして電子写真感光体を作成し、評価を行った。結果を表３に示す。
【０１３３】
比較例８
前記化合物例（１）−２を下記式の化合物
【０１３４】
【外５１】
0003768701.tif 000047
に代えた他は、実施例１３と同様にして電子写真感光体を作成し、評価を行った。結果を表３に示す。
【０１３５】
比較例９
前記化合物例（１）−２を用いなかった他は、実施例１３と同様にして電子写真感光体を作成し、評価を行った。結果を表３に示す。
【０１３６】
【表３】
0003768701.tif 000048
【０１３７】
実施例２２
実施例８と同様にして電荷発生層までを形成した。
【０１３８】
次に、電荷輸送材料として前記例示トリアリールアミン化合物例（４）−８を用い、厚さを２５μｍにした他は、実施例１３と同様にして電荷輸送層を形成し、電子写真感光体を作成した。
【０１３９】
作成した電子写真感光体について、実施例８と同様の評価を行った。結果を表４に示す。
【０１４０】
実施例２３
トリアリールアミン化合物をトリアリールアミン化合物例（４）−２２に代えた他は、実施例２２と同様にして電子写真感光体を作成し、評価を行った。結果を表４に示す。
【０１４１】
実施例２４
トリアリールアミン化合物をトリアリールアミン化合物（４）−４６に代えた他は、実施例２２と同様にして電子写真感光体を作成し、評価を行った。結果を表４に示す。
【０１４２】
実施例２５
トリアリールアミン化合物をトリアリールアミン化合物（４）−６１に代えた他は、実施例２２と同様にして電子写真感光体を作成し、評価を行った。結果を表４に示す。
【０１４３】
実施例２６
前記化合物例（１）−２を０．３部、前記リン化合物例（２）−４を０．７部用いた他は、実施例２２と同様にして電子写真感光体を作成し、評価を行った。結果を表４に示す。
【０１４４】
実施例２７
前記化合物例（１）−２を０．７部、前記リン化合物例（２）−４を０．３部用いた他は、実施例２２と同様にして電子写真感光体を作成し評価を行った。結果を表４に示す。
【０１４５】
比較例１０
前記化合物例（１）−２を下記式の化合物
【０１４６】
【外５２】
0003768701.tif 000049
に代えた他は、実施例２２と同様にして電子写真感光体を作成し、評価を行った。結果を表４に示す。
【０１４７】
比較例１１
前記化合物例（１）−２を下記式の化合物
【０１４８】
【外５３】
0003768701.tif 000050
に代えた他は、実施例２２と同様にして電子写真感光体を作成し、評価を行った。結果を表４に示す。
【０１４９】
比較例１２
前記化合物例（１）−２を用いなかった他は、実施例２２と同様にして電子写真感光体を作成し、評価を行った。結果を表４に示す。
【０１５０】
【表４】
0003768701.tif 000051
【０１５１】
実施例２８
トリアリールアミン化合物に代えて、前記例示のスチリル化合物例（３）−５を用いた他は、実施例１３と同様にして電子写真感光体を作成した。
【０１５２】
作成した電子写真感光体について実施例１と同様の評価を行った。結果を表５に示す。
【０１５３】
実施例２９
スチリル化合物をスチリル化合物例（３）−８に代えた他は、実施例２８と同様にして電子写真感光体を作成し、評価を行った。結果を表５に示す。
【０１５４】
実施例３０
スチリル化合物をスチリル化合物例（３）−１０に代えた他は、実施例２８と同様にして電子写真感光体を作成し、評価を行った。結果を表５に示す。
【０１５５】
実施例３１
スチリル化合物をスチリル化合物例（３）−１４に代えた他は、実施例２８と同様にして電子写真感光体を作成し、評価を行った。結果を表５に示す。
【０１５６】
実施例３２
スチリル化合物をスチリル化合物例（３）−２１に代えた他は、実施例２８と同様にして電子写真感光体を作成し、評価を行った。結果を表５に示す。
【０１５７】
実施例３３
スチリル化合物をスチリル化合物例（３）−２７代えた他は、実施例２８と同様にして電子写真感光体を作成し、評価を行った。結果を表５に示す。
【０１５８】
実施例３４
スチリル化合物をスチリル化合物例（３）−３３に代えた他は、実施例２８と同様にして電子写真感光体を作成し、評価を行った。結果を表５に示す。
【０１５９】
実施例３５
前記化合物例（１）−２を０．３部、前記リン化合物例（２）−４を０．７部とした他は、実施例２８と同様にして電子写真感光体を作成し、評価を行った。結果を表５に示す。
【０１６０】
実施例３６
前記化合物例（１）−２を０．７部、前記リン化合物例（２）−４を０．３部とした他は、実施例２８と同様にして電子写真感光体を作成し評価を行った。結果を表５に示す。
【０１６１】
比較例１３
前記化合物例（１）−２を下記式の化合物
【０１６２】
【外５４】
0003768701.tif 000052
に代えた他は、実施例２８と同様にして電子写真感光体を作成し、評価を行った。結果を表５に示す。
【０１６３】
比較例１４
前記化合物例（１）−２を下記式の化合物
【０１６４】
【外５５】
0003768701.tif 000053
に代えた他は、実施例２８と同様にして電子写真感光体を作成し、評価を行った。結果を表５に示す。
【０１６５】
比較例１５
前記化合物例（１）−２を用いなかった他は、実施例２８と同様にして電子写真感光体を作成し、評価を行った。結果を表５に示す。
【０１６６】
【表５】
0003768701.tif 000054
【０１６７】
実施例３７
トリアリールアミン化合物に代えて、スチリル化合物例（３）−３を用いた他は、実施例２２と同様にして電子写真感光体を作成した。
【０１６８】
作成した電子写真感光体について実施例２２と同様の評価を行った。結果を表６に示す。
【０１６９】
実施例３８
スチリル化合物をスチリル化合物例（３）−１１に代えた他は、実施例３７と同様にして電子写真感光体を作成し、評価を行った。結果を表６に示す。
【０１７０】
実施例３９
スチリル化合物をスチリル化合物例（３）−２２に代えた他は、実施例３７と同様にして電子写真感光体を作成し、評価を行った。結果を表６に示す。
【０１７１】
実施例４０
スチリル化合物をスチリル化合物例（３）−３１に代えた他は、実施例３７と同様にして電子写真感光体を作成し、評価を行った。結果を表６に示す。
【０１７２】
実施例４１
前記化合物例（１）−２を０．３部、前記リン化合物例（２）−４を０．７部とした他は、実施例３７と同様にして電子写真感光体を作成し、評価を行った。結果を表６に示す。
【０１７３】
実施例４２
前記化合物例（１）−２を０．７部、前記リン化合物例（２）−４を０．３部とした他は、実施例３７と同様にして電子写真感光体を作成し、評価を行った。結果を表６に示す。
【０１７４】
比較例１６
前記化合物例（１）−２を下記式の化合物
【０１７５】
【外５６】
0003768701.tif 000055
に代えた他は、実施例３７と同様にした電子写真感光体を作成し、評価を行った。結果を表６に示す。
【０１７６】
比較例１７
前記化合物例（１）−２を下記式の化合物
【０１７７】
【外５７】
0003768701.tif 000056
に代えた他は、実施例３７と同様にして電子写真感光体を作成し、評価を行った。結果を表６に示す。
【０１７８】
比較例１８
前記化合物例（１）−２を用いなかった他は、実施例３７と同様にして電子写真感光体を作成し、評価を行った。結果を表６に示す。
【０１７９】
【表６】
0003768701.tif 000057
【０１８０】
実施例４３
電荷輸送材料を下記式のトリアリールアミン化合物９部
【０１８１】
【外５８】
0003768701.tif 000058
及び下記式のスチリル化合物１部
【０１８２】
【外５９】
0003768701.tif 000059
とした他は、実施例１と同様にして電子写真感光体を作成し、評価を行った。その結果、画像流れは発生せず、明部電位の変動は−５Ｖであった。
【０１８３】
参考例１〜５
前記リン化合物例（２）−４を用いずに、前記化合物例（１）−２を１部用いた他は、実施例１〜５と同様にして電子写真感光体を作成し、評価を行った。結果を表７に示す。
【０１８４】
【表７】
0003768701.tif 000060
【０１８５】
参考例６〜８
前記リン化合物例（２）−４を用いずに、前記化合物例（１）−２を１部用いた他は、実施例８〜１０と同様にして電子写真感光体を作成し、評価を行った。結果を表８に示す。
【０１８６】
【表８】
0003768701.tif 000061
【０１８７】
参考例９〜１５
前記リン化合物例（２）−４を用いずに、前記化合物例（１）−２を１部用い、電荷輸送層の層さを２１μｍにした他は、実施例２８〜３４と同様にして電子写真感光体を作成し、評価を行った。結果を表９に示す。
【０１８８】
【表９】
0003768701.tif 000062
【０１８９】
参考例１６〜１９
前記リン化合物例（２）−４を用いずに、前記化合物例（１）−２を１部用いた他は、実施例３７〜４０と同様にして電子写真感光体を作成し、評価を行った。結果を表１０に示す。
【０１９０】
参考例２０
スチリル化合物をスチリル化合物例（３）−３７に代えた他は、参考例１６と同様にして電子写真感光体を作成し、評価を行った。結果を表１０に示す。
【０１９１】
【表１０】
0003768701.tif 000063
【０１９２】
参考例２１
スチリル化合物に代えて、トリアリールアミン化合物例（４）−５を用いた他は、参考例９と同様にして電子写真感光体を作成し、評価を行った。結果を表１１に示す。
【０１９３】
参考例２２
トリアリールアミン化合物をトリアリールアミン化合物例（４）−９に代えた他は、参考例２１と同様にして電子写真感光体を作成し、評価を行った。結果を表１１に示す。
【０１９４】
参考例２３
トリアリールアミン化合物をトリアリールアミン化合物例（４）−１１に代えた他は、参考例２１と同様にして電子写真感光体を作成し、評価を行った。結果を表１１に示す。
【０１９５】
参考例２４
トリアリールアミン化合物をトリアリールアミン化合物例（４）−２０に代えた他は、参考例２１と同様にして電子写真感光体を作成し、評価を行った。結果を表１１に示す。
【０１９６】
参考例２５
トリアリールアミン化合物をトリアリールアミン化合物例（４）−３９に代えた他は、参考例２１と同様にして電子写真感光体を作成し、評価を行った。結果を表１１に示す。
【０１９７】
参考例２６
トリアリールアミン化合物をトリアリールアミン化合物例（４）−４７に代えた他は、参考例２１と同様にして電子写真感光体を作成し、評価を行った。結果を表１１に示す。
【０１９８】
参考例２７
トリアリールアミン化合物をトリアリールアミン化合物例（４）−６０に代えた他は、参考例２１と同様にして電子写真感光体を作成し、評価を行った。結果を表１１に示す。
【０１９９】
【表１１】
0003768701.tif 000064
【０２００】
参考例２８
スチリル化合物に代えて、トリアリールアミン化合物例（４）−８を用いた他は、参考例１６と同様にして電子写真感光体を作成し、評価を行った。結果を表１２に示す。
【０２０１】
参考例２９
トリアリールアミン化合物をトリアリールアミン化合物例（４）−２７に代えた他は、参考例２８と同様にして電子写真感光体を作成し、評価を行った。結果を表１２に示す。
【０２０２】
参考例３０
トリアリールアミン化合物をトリアリールアミン化合物例（４）−４３に代えた他は、参考例２８と同様にして電子写真感光体を作成し、評価を行った。結果を表１２に示す。
【０２０３】
参考例３１
トリアリールアミン化合物をトリアリールアミン化合物例（４）−５８に代えた他は、参考例２８と同様にして電子写真感光体を作成し、評価を行った。結果を表１２に示す。
【０２０４】
参考例３２
トリアリールアミン化合物をトリアリールアミン化合物例（４）−６９に代えた他は、参考例２８と同様にして電子写真感光体を作成し、評価を行った。結果を表１２に示す。
【０２０５】
【表１２】
0003768701.tif 000065
【０２０６】
参考例３３
スチリル化合物に代えて、ヒドラゾン化合物例（５）−３を用いた他は、参考例９と同様にして電子写真感光体を作成し、評価を行った。結果を表１３に示す。
【０２０７】
参考例３４
ヒドラゾン化合物をヒドラゾン化合物例（５）−６に代えた他は、参考例３３と同様にして電子写真感光体を作成し、評価を行った。結果を表１３に示す。
【０２０８】
参考例３５
ヒドラゾン化合物をヒドラゾン化合物例（５）−１２に代えた他は、参考例３３と同様にして電子写真感光体を作成し、評価を行った。結果を表１３に示す。
【０２０９】
参考例３６
ヒドラゾン化合物をヒドラゾン化合物例（５）−１７に代えた他は、参考例３３と同様にして電子写真感光体を作成し、評価を行った。結果を表１３に示す。
【０２１０】
参考例３７
ヒドラゾン化合物をヒドラゾン化合物例（５）−２３に代えた他は、参考例３３と同様にして電子写真感光体を作成し、評価を行った。結果を表１３に示す。
【０２１１】
参考例３８
ヒドラゾン化合物をヒドラゾン化合物例（５）−３５に代えた他は、参考例３３と同様にして電子写真感光体を作成し、評価を行った。結果を表１３に示す。
【０２１２】
参考例３９
ヒドラゾン化合物をヒドラゾン化合物例（５）−４４に代えた他は、参考例３３と同様にして電子写真感光体を作成し、評価を行った。結果を表１３に示す。
【０２１３】
【表１３】
0003768701.tif 000066
【０２１４】
参考例４０
スチリル化合物に代えて、ヒドラゾン化合物例（５）−１０を用いた他は、参考例１６と同様にして電子写真感光体を作成し、評価を行った。結果を表１４に示す。
【０２１５】
参考例４１
ヒドラゾン化合物をヒドラゾン化合物例（５）−１４に代えた他は、参考例４０と同様にして電子写真感光体を作成し、評価を行った。結果を表１４に示す。
【０２１６】
参考例４２
ヒドラゾン化合物をヒドラゾン化合物例（５）−２０に代えた他は、参考例４０と同様にして電子写真感光体を作成し、評価を行った。結果を表１４に示す。
【０２１７】
参考例４３
ヒドラゾン化合物をヒドラゾン化合物例（５）−２５に代えた他は、参考例４０と同様にして電子写真感光体を作成し、評価を行った。結果を表１４に示す。
【０２１８】
参考例４４
ヒドラゾン化合物をヒドラゾン化合物例（５）−３３に代えた他は、参考例４０と同様にして電子写真感光体を作成し、評価を行った。結果を表１４に示す。
【０２１９】
【表１４】
0003768701.tif 000067
【０２２０】
参考例４５
電荷輸送材料を下記式のトリアリールアミン化合物９部
【０２２１】
【外６０】
0003768701.tif 000068
及び下記式のスチリル化合物１部
【０２２２】
【外６１】
0003768701.tif 000069
とした他は、参考例１と同様にして電子写真感光体を作成し、評価を行った。その結果２０００枚耐久後、５０００枚耐久後ともに画像流れを発生せず、明部電位の変動は２０００枚耐久後で＋３Ｖであり、５０００枚耐久後で＋１０Ｖであった。
【０２２３】
実施例４４及び４５
前記化合物例（１）−２を前記化合物例（１）−１及び（１）−４に代えた他は、実施例４３と同様にして電子写真感光体を作成し、評価を行った。結果を表１５に示す。
【０２２４】
実施例４６及び４７
前記リン化合物例（２）−４を前記化合物例（２）−３及び（２）−１０に代えた他は、実施例４３と同様にして電子写真感光体を作成し、評価を行った。結果を表１５に示す。
【０２２５】
実施例４８
前記化合物例（１）−２を前記化合物例（１）−４に、前記リン化合物例（２）−４を前記リン化合物（２）−１０に代えた他は、実施例４３と同様にして電子写真感光体を作成し、評価した。結果を表１５に示す。
【０２２６】
参考例４６〜４７
前記化合物例（１）−２を前記化合物例（１）−１及び（１）−４に代えた他は、参考例４５と同様にして電子写真感光体を作成し、評価した。結果を表１５に示す。
【０２２７】
【表１５】
0003768701.tif 000070
【０２２８】
【発明の効果】
以上のように、本発明によれば、活性物質による感光体の劣化を防止することができ、繰り返し使用によっても高品位な画像が得られるという顕著な効果を奏する。また、本発明の電子写真感光体をプロセスカートリッジに適用することによって、プロセスカートリッジを装着した電子写真装置において、該電子写真装置の目的に対して顕著な効果を奏する。
【図面の簡単な説明】
【図１】  本発明の電子写真感光体を適用するプロセスカートリッジを有する電子写真装置の概略構成を示す図である。
【符号の説明】
１  本発明の電子写真感光体
２  軸
３  一次帯電手段
４  露光光
５  現像手段
６  転写手段
７  転写材
８  像定着手段
９  クリーニング手段
１０  前露光光
１１  プロセスカートリッジ
１２  レール
【図１】
0003768701.tif 000078